(57)【要約】【課題】環境に優しく且つ除草効果の高く、しかも、十分な強度を備え、敷設後の固定の際に破損することのない防草用シートを提供する。【解決手段】生分解性ポリマーにて構成されたフイルム又はシートの少なくとも片面に生分解性ポリマーにて構成された織布または不織布を積層して一体化して成る防草用シート。【選択図】        なし【特許請求の範囲】
【請求項１】
生分解性ポリマーにて構成されたフイルム又はシートの少なくとも片面に生分解性ポリマーにて構成された織布または不織布を積層して一体化して成ることを特徴とする防草用シート。
【請求項２】
フイルム又はシートを構成する生分解性ポリマーの、当該生分解性ポリマーのみで構成された厚さ５０μｍのシートのＭＤ方向において測定した曲げ弾性率（ＪＩＳ  Ｋ  ６７８１に準拠して測定した値）が００ＭＰａ以下で且つ伸度（ＪＩＳ  Ｋ  ６７８１に準拠して測定した値）が４００％以上の生分解性ポリマーである請求項１に記載の防草用シート。
【請求項３】
生分解性ポリマーにて構成されたフイルム又はシートが生分解性ポリマーの粉末を含有する請求項１又は２に記載の防草用シート。
【請求項４】
生分解性ポリマーにて構成されたフイルム又はシートが遮光性付与粉末を含有する請求項１〜３の何れかに記載の防草用シート。
【請求項５】
遮光率が９０％以上である請求項１〜４の何れかに記載の防草用シート。
【発明の詳細な説明】
【０００１】
【発明の属する技術分野】
本発明は、防草用シートに関し、詳しくは、生分解性ポリマーにて構成されたフイルム又はシートから成る防草用シートに関する。
【０００２】
【従来の技術】
防草用シートは、除草用シートとも呼ばれ、雑草の生育を抑えるために使用されるシートである。なお、本発明において、シートは、これより薄手のフイルムを含む概念として使用される。
【０００３】
従来、防草用シートの形態としては、シート、織布、不織布が知られており、その材質としては、合成樹脂、金属、紙などが使用されている。また、近時、環境問題を考慮し、生分解性ポリマーを使用した防草用シートも提案されている（例えば特許文献１参照）。シート形態の防草用シートは、一般に除草効果が高く、通水性の織物または不織布から成る防草用シートは、植栽機能を兼ね備えている。なお、植栽機能を兼ね備えるため、シートに多数の通水用貫通孔を穿設した防草用シートもある。
【０００４】
【特許文献１】
特開２００２−１２５４８４号公報
【０００５】
除草は、除草すべき区画に防草用シートを敷設することにより行われるが、その固定は、シート端部に土を被せるか、または、固定具を打付ける方法によって行われる。後者の方法は、作業が容易であり、シートの固定が確実となるため、特に広い面積の防草用シートに推奨される。
【０００６】
環境に優しく且つ除草効果の高い防草用シートは、生分解性ポリマーのシートによって実現することが出来るが、斯かる防草用シートは、強度が必ずしも十分ではないため、敷設後の固定の際に破損するという問題がある。
【０００７】
【発明が解決しようとする課題】
本発明は、上記実情に鑑みなされたものであり、その目的は、環境に優しく且つ除草効果の高く、しかも、十分な強度を備え、敷設後の固定の際に破損することのない防草用シートを提供することにある。
【０００８】
【課題を解決するための手段】
すなわち、本発明の要旨は、生分解性ポリマーにて構成されたフィルム又はシートの少なくとも片面に生分解性ポリマーにて構成された織布または不織布を積層して一体化して成ることを特徴とする防草用シートに存する。
【０００９】
【発明の実体の形態】
以下、本発明を詳細に説明する。本発明の防草用シートは、生分解性ポリマーにて構成されたフィルム又はシートの少なくとも片面に生分解性ポリマーにて構成された織布または不織布を積層して一体化して成る。
【００１０】
本発明において、生分解性ポリマーの種類は、特に制限されず、従来公知の各種の生分解性ポリマーを使用することが出来る。具体的には、澱粉／ポリカプロラクトン（例えば日本合成社販売の「マスタービーＺ」、ポリカプロラクトン（例えばダイセル化学社製の「セルグルーン」）、ポリエチレンサクシネート（日本触媒製の「ルナーレＳＥ」）、ポリブチレンサクシネート（例えば昭和高分子社製の「ビオノーレ１００１」）、ポリブチレンサクシネート・アジペート（例えば昭和高分子社製の「ビオノーレ３００１」）、ポリエステルカーボネート（例えば三菱瓦斯化学社製の「ユーパック」）、芳香族ポリエステル（アジピン酸）（例えばＢＡＳＦ社の「エコフレックス」）等が挙げられる。
【００１１】
上記の生分解性ポリマーは、「マスタービーＺ」を除き、化学合成系のポリマーであるが、上記の他には、酢酸セルロース、（例えばダイセル化学社製の「セルグリーンＰＣＡ」）、化工澱粉（日本コーンスターチ社販売の「コーンポール」）等の天然物利用系の生分解性ポリマー等が挙げられる。
【００１２】
そして、上記の各生分解性ポリマーは、適宜、フィルム、シート、織布、不織布などに加工して使用される。
【００１３】
織布としては、上記の他、木綿、絹、麻などの天然素材の織布であってもよく、また、不織布としては、ユニチカ社から市販されているポリ乳酸系の各種不織布「テラマック」、例えば、長繊維不織布（スパンボンド）混綿不織布（スパーンレース）、短繊維不織布（サーマルスルー）等を利用することも出来る。不織布の目付量は通常１０〜２５０ｇ／ｍ２である。
【００１４】
本発明において、フィルム又はシートを構成する生分解性ポリマーとしては、軟質のポリマーが好ましい。具体的には、当該生分解性ポリマーのみで構成された厚さ５０μｍのシートのＭＤ方向において測定した曲げ弾性率（ＪＩＳ  Ｋ  ６７８１に準拠して測定した値）が３００ＭＰａ以下で且つ伸度（ＪＩＳ  Ｋ  ６７８１に準拠して測定した値）が４００％以上である生分解性ポリマーが好ましい。上記の曲げ弾性率は、好ましくは１５０ＭＰａ以下であり、その下限は通常３０ＭＰａである。上記の伸度は、好ましくは６００％以上であり、その上限は１５００％である。
【００１５】
すなわち、上記の様な軟質のポリマーでフィルム又はシートを構成する場合は、当該フィルム又はシートに安価な生分解性ポリマーの粉末を十分な量で配合することが可能となる。その結果、フィルム又はシートを構成する高価な生分解性ポリマーの使用量を低減させて防草用シートのコスト低減を図ることが出来る。
【００１６】
生分解性ポリマーにて構成されたフィルム又はシートに配合させる生分解性ポリマーの粉末としては、代表的には木粉が挙げられるが、その他、竹粉、澱粉粉末なども使用出来る。
【００１７】
上記の生分解性ポリマーの粉末の粒径は、通常０．１ｍｍ以下、好ましくは０．０１ｍｍ以下である。粒径が余りに大きい場合は、生分解性ポリマーの粉末を配合したフィルム又はシートの機械的強度が低下するばかりか、フィルム又はシートへの加工が困難となる。なお、生分解性ポリマーの粉末の粒径の下限は、粉砕コストの観点から、通常０．００１ｍｍである。
【００１８】
上記の生分解性ポリマーの粉末の、フィルム又はシートを構成する生分解性ポリマー１００重量部当たりの配合量は、通常４０〜２００重量部、好ましくは６０〜１５０重量部である。生分解性ポリマーの粉末の配合量が余りに多い場合は、生分解性ポリマーの粉末を配合したフィルム又はシートの機械的強度が低下するばかりか、フィルム又はシートへの加工が困難となる。一方、生分解性ポリマーの粉末の配合量が余りに少ない場合は、高価な生分解性ポリマーの使用量を低減させる効果が十分に発揮されない。また、生分解性ポリマーの粉末の配合によりフィルム又はシートに後述する遮光性を付与せんとした場合は、その効果が不十分となる。
【００１９】
フィルム又はシートを構成する生分解性ポリマーには、除草効果を一層高めるため、遮光性付与粉末を配合することが好ましい。遮光性付与粉末としては、代表的にはカーボンブラックが挙げられるが、その他の顔料も使用できる。
【００２０】
遮光性付与粉末の配合量は、目的とする遮光率によって適宜選択される。生分解性ポリマーで構成されるフィルム又はシートの遮光率は、好ましくは９０％以上、更に好ましくは９５％以上、特に好ましくは１００％である。斯かる遮光率を達成するために必要なカーボンブラックの配合量は、フィルム又はシートを構成する生分解性ポリマー１００重量部当たり、通常０．３〜５重量部である。
【００２１】
なお、上記の遮光率は、フィルム又はシートに光源を当てた際の照度（Ｂ）とブランクの照度（Ａ）とから、以下の式で求められる値を意味する。
【００２２】
【数１】
遮光率（％）＝［（Ａ−Ｂ）×１００］／Ａ
【００２３】
フィルム又はシートを構成する生分解性ポリマーには、通常、前記の配合成分の他に、グリセロースモノステアレート、ヒマシ油、グリセリン、ワセリン等の生分解性軟化剤が配合され、その割合は、生分解性ポリマー１００重量部当たり、通常５〜２０重量部、好ましくは１０〜１５重量部である。なお、生分解性ポリマーには、本発明の目的を損なわない限り、酸化防止剤、紫外線吸収剤、光安定剤、帯電防止剤、滑剤、ブロッキング防止剤、離型剤、防曇剤、核剤、可塑剤、着色剤などを適宜配合することが出来る。
【００２４】
生分解性ポリマーにて構成されたフィルム又はシートと生分解性ポリマーにて構成された織布または不織布の積層一体化手段は、特に制限されないが、一般的には、Ｔダイからキャストドラム上に溶融押出しされたフィルム又はシートの表面に織布または不織布を積層して案内ロール間を通過させる連続溶融積層法が採用される。その他、カレンダ加工、フィルム又はシートを織布または不織布とを接着剤によって積層一体化する方法なども採用し得る。
【００２５】
生分解性ポリマーにて構成されたフィルム又はシートの厚さは、通常０．１〜２ｍｍ、好ましくは０．５〜１．５ｍｍであり、生分解性ポリマーにて構成された織布または不織布の厚さは、通常１００〜５０００μｍ、好ましくは５０〜２０００μｍである。
【００２６】
本発明の好ましい態様に従い、防草用シートのコスト低減を図るため、フィルム又はシートを構成する生分解性ポリマーに安価な生分解性ポリマーの粉末（例えば木粉）を配合した場合は、フィルム又はシートの強度が低下する傾向にある。従って、織布または不織布の積層一体化により、フィルム又はシートの強度を高め、防草用シートの敷設固定時の破損防止を図った本発明は、特に、上記の好ましい態様において顕著な効果を発揮する。
【００２７】
なお、本発明の防草用シートは、使用場所の被覆面において植栽物がある様な場合には、給水の目的で多数の貫通孔を穿設したものであってもよい。
【００２８】
【実施例】
以下、本発明を実施例により更に詳細に説明するが、本発明は、その要旨を超えない限り、以下の実施例に限定されるものではない。なお、以下の諸例で使用した材料は次の通りである。
【００２９】
（１）シート構成用の生分解性ポリマー：
芳香族ポリエステル（アジピン酸）（ＢＡＳＦ社の「エコフレックス」）を使用した。このポリマーのみで作成した厚さ５０μｍのシートのＭＤ方向において測定した曲げ弾性率（ＪＩＳ  Ｋ  ６７０１に準拠して測定した値）は１００ＭＰａで且つ伸度（ＪＩＳ  Ｋ  ６７０１に準拠して測定した値）は８００％である。
【００３０】
（２）生分解性ポリマーにて構成された不織布：
ポリ乳酸系長繊維不織布（ユニチカ社製「テラマック」Ｇ２００２／ＷＴＯ）を使用した。この不織布は、目付量２００ｇ／ｍ２、厚さ１２００μｍ、幅１ｍである。
【００３１】
（３）生分解性ポリマーの粉末および遮光性付与粉末：
平均粒径が約０．０１ｍｍの木粉および平均粒径が約５０μｍのカーボンブラック（三菱化学社製「ダイヤブラックＧ」）を使用した。
【００３２】
実施例１
＜シート原料の調製＞
シート構成用の生分解性ポリマー１００重量部当たり、１００重量部の木粉と１重量部のカーボンブラックと２０重量部の生分解性軟化剤（グリセロールモノステアレート：花王石鹸社製「エクセル」）を加えて溶融混合した後、押出成形してシート原料のペレットを得た。
【００３３】
＜防草用シートの作成＞
溶融押出機にシート原料を連続的に供給し、Ｔダイからキャストドラム上に１．０ｍｍ厚さのシート状（１ｍ幅）に押し出し、その表面に連続的に不織布を供給して積層し、案内ロール間を通過させて巻取り、防草用シートを製造した。溶融樹脂温度は１５０℃、キャストドラムの温度は４５℃とした。得られた防草用シートの遮光率は１００％であった。
【００３４】
＜生分解性の促進試験＞
防草用シートから２×２ｃｍの大きさの試験片を切り出し、リパーゼ（ＳＩＧＭＡ社製「Ｒｈｉｚｏｐｕｓ  ｄｅｌｅｍｅｒ」）５ユニット／ｍｌと界面活性剤（第一工業製薬社製「プライサーフＡ２１０Ｇ）０．００５重量％を加えた燐酸緩衝液に浸漬して一昼夜放置後、試験圃場の土壌中１０ｃｍの深さに埋め込み、３ヶ月後に試験片の分解・残存状況を確認した結果、試験片は生分解されており、その残存は殆ど確認することが出来なかった。
【００３５】
＜防草用シートの敷設固定時の破損試験＞
１×１ｍに切り出した防草用シートを非舗装の道路面に載置し、その四隅に対し、直径５ｍｍの金属製棒状体から成り且つ先端が鋭利なＵ字型固定具（長さ１０ｃｍ）を打ち込み、防草用シートの破損の有無を確認した結果、四隅とも破損しなかった。
【００３６】
比較例１
実施例１において、防草用シートの作成の際に不織布の積層化を行わなかった以外は、実施例１と同様にして、防草用シートを作成し、防草用シートの敷設固定時の破損試験を行った。その結果、四隅のうちの２箇所での固定具の打ち込みの際に防草用シートに亀裂が生じた。
【００３７】
【発明の効果】
以上説明した本発明によれば、環境に優しく且つ除草効果の高く、しかも、十分な強度を備え、敷設後の固定の際に破損することのない防草用シートが提供され、本発明の工業的価値は顕著である。